또한 , 본 발명 에 따른 정밀 가공 용 동합금 은 알루미늄 ( Al ) 을 0 . 01 ~ 0 . 3 중량 % 포함 하 고 있 다 . 상기 알루미늄 을 첨가 한 이유 는 합금 의 가공 성 향상 과 방전 가공 시 강도 유지 그리고 자동 결선 측면 에서 효과 가 있 기 때문 이 다 . 그러나 상기 알루미늄 의 함량 이 0 . 01 중량 % 미만 이 면 신선 가공 성 향상 의 효과 가 없 으며 방전 가공 시 강도 유지 가 어렵 고 자동 결선 및 치수 정밀도 향상 효과 가 적 은 문제점 이 있 다 . 한편 , 상기 알루미늄 의 함량 이 0 . 3 중량 % 를 초과 하 면 합금 의 경도 가 높 아 져 신선 가공 성 이 나빠 지 고 , 자동 결선 및 치수 정밀도 에 효과 가 미미 하 며 방전 가공 시 강도 유지 에 효과 가 향상 되 지 않 는 문제점 이 있 다 .